(57)【要約】      （修正有）【課題】耐熱性と含浸性が優れ、かつ、ポットライフが長い無溶剤型樹脂の含浸ワニスを提供することである。【解決手段】含浸ワニスＷの無溶剤型樹脂をナフタレン型エポキシ樹脂またはジシクロペンタジエン型エポキシ樹脂とし、硬化剤を無水メチルハイミック酸またはメチルヘキサヒドロ無水フタル酸とする。【選択図】図１
2013143783.tif 000002
【特許請求の範囲】
【請求項１】
大気圧よりも低い真空タンク中で回転電機のコイルに含浸され、無溶剤型樹脂に硬化剤を配合した含浸ワニスにおいて、前記無溶剤型樹脂をナフタレン型エポキシ樹脂またはジシクロペンタジエン型エポキシ樹脂とし、前記硬化剤を無水メチルハイミック酸またはメチルヘキサヒドロ無水フタル酸としたことを特徴とする含浸ワニス。
【発明の詳細な説明】
【技術分野】
【０００１】
本発明は、回転電機のコイルに含浸させる含浸ワニスに関する。
【背景技術】
【０００２】
電動機や発電機等の回転電機のコイルには、絶縁性を確保するために含浸ワニスを含浸させている。このような含浸ワニスをコイルに含浸させる場合は、コイルをボビン等と組み立てた状態で、大気圧よりも低い低圧の真空タンクに注入した液状の含浸ワニスに浸漬することが多い（例えば、特許文献１参照）。一般的な含浸ワニスは、エポキシ樹脂、フェノール樹脂、ポリイミド樹脂等の熱硬化樹脂に硬化剤を配合して、熱硬化によってコイル等を絶縁するように被覆するものが多い。
【０００３】
上述した低圧の真空タンク中でコイルに含浸させる含浸ワニスには、ポリイミド樹脂等の溶剤型のものは使用することができず、特許文献１に記載されたものでは、無溶剤型のエポキシ樹脂にイミダゾール化合物を硬化剤として配合した含浸ワニスを使用している。また、ワニスをコイルの隙間へ流れ込ませる含浸性を高めるために、ワニスを加熱して粘度を低くするようにしている。
【先行技術文献】
【特許文献】
【０００４】
【特許文献１】特開平８−１９１５５９号公報
【発明の概要】
【発明が解決しようとする課題】
【０００５】
上述した回転電機のコイルに含浸させる含浸ワニスは、コイルの発熱に耐えられるように、絶縁性のほかに２００℃程度の高い耐熱性を要求される。一般的に、無溶剤型の樹脂は耐熱性の高いものほど粘度が高くなり、含浸性が低下する。耐熱性の高い無溶剤型樹脂の粘度を下げる手段としては、希釈剤を配合するか、特許文献１に記載されたもののように樹脂の温度を上げる手段がある。
【０００６】
しかしながら、これらの手段は、いずれも液状の含浸ワニスのポットライフ（使用可能時間）が短くなる問題がある。ポットライフが短くなると、含浸ワニスの歩留まりが低下するのみでなく、含浸ワニスを一度に大量に配合することができず、少量ずつの配合に手間がかかる。また、含浸ワニスの温度を上げる手段は、余分な加熱装置を必要とし、設備コストも高くなる。
【０００７】
そこで、本発明の課題は、耐熱性と含浸性が優れ、かつ、ポットライフが長い無溶剤型樹脂の含浸ワニスを提供することである。
【課題を解決するための手段】
【０００８】
上記の課題を解決するために、本発明は、大気圧よりも低い真空タンク中で回転電機のコイルに含浸され、無溶剤型樹脂に硬化剤を配合した含浸ワニスにおいて、前記無溶剤型樹脂をナフタレン型エポキシ樹脂またはジシクロペンタジエン型エポキシ樹脂とし、前記硬化剤を無水メチルハイミック酸またはメチルヘキサヒドロ無水フタル酸とした構成を採用した。
【０００９】
本発明者は、無溶剤型樹脂と硬化剤の組み合わせを変えて、種々の含浸ワニスを調合し、含浸性の指標となる常温での粘度、耐熱性の指標となる熱変形温度、およびポットライフを測定した。この結果、無溶剤型樹脂としてのナフタレン型エポキシ樹脂またはジシクロペンタジエン型エポキシ樹脂と、硬化剤としての無水メチルハイミック酸またはメチルヘキサヒドロ無水フタル酸を組み合わせた含浸ワニスが、後の表１に示すように、耐熱性と含浸性が優れ、かつ、ポットライフが長いことを見出し、上記構成を採用した。
【発明の効果】
【００１０】
本発明に係る含浸ワニスは、無溶剤型樹脂をナフタレン型エポキシ樹脂またはジシクロペンタジエン型エポキシ樹脂とし、硬化剤を無水メチルハイミック酸またはメチルヘキサヒドロ無水フタル酸としたので、耐熱性と含浸性が優れ、かつ、ポットライフが長いものとすることができる。
【図面の簡単な説明】
【００１１】
【図１】本発明に係る含浸ワニスを電動機のコイルに含浸させる状態を示す概念図
【発明を実施するための形態】
【００１２】
以下、図面に基づき、本発明の実施形態を説明する。図１は、本発明に係る含浸ワニスＷを電動機のコイルに含浸させる状態を示す。コイル１１とボビン１２を組み立てた電動機のコイルアセンブリ１０は、真空タンク１に注入された液状の含浸ワニスＷに浸漬されている。真空タンク１は、蓋１ａのエア抜き孔２に接続されたエア配管３に真空ポンプ４を設けたものであり、内部が大気圧よりも低く減圧されるようになっている。図示は省略するが、コイル１１に含浸ワニスＷを含浸させたコイルアセンブリ１０は、真空タンク１から取り出されたのち、熱風で乾燥され、熱硬化した含浸ワニスＷによってコイル１１が被覆される。
【００１３】
前記含浸ワニスＷは、無溶剤型樹脂であるナフタレン型エポキシ樹脂またはジシクロペンタジエン型エポキシ樹脂に、硬化剤として無水メチルハイミック酸またはメチルヘキサヒドロ無水フタル酸を配合したものであり、硬化促進剤も添加されている。
【実施例】
【００１４】
表１に示すように、実施例として、無溶剤型樹脂をナフタレン型４官能エポキシ樹脂ＨＰ−４７００（商品名；ＤＩＣ株式会社製）とし、硬化剤をメチルヘキサヒドロ無水フタル酸ＭＨ−７００（商品名；新日本理化株式会社製）とした含浸ワニス（実施例１）と、無溶剤型樹脂をナフタレン型エポキシ樹脂ＨＰ−４０３２（商品名；ＤＩＣ株式会社製）とし、硬化剤を無水メチルハイミック酸ＭＨＡＣ−Ｐ（商品名；日立化成工業株式会社製）とした含浸ワニス（実施例２）と、無溶剤型樹脂をジシクロペンタジエン型エポキシ樹脂ＨＰ−７２００（商品名；ＤＩＣ株式会社製）とし、硬化剤をメチルヘキサヒドロ無水フタル酸ＭＨ−７００とした含浸ワニス（実施例３）を用意した。また、比較例として、無溶剤型樹脂を多官能タイプエポキシ樹脂ｊＥＲ１０３２（商品名；三菱化学株式会社製）として、硬化剤をメチルヘキサヒドロ無水フタル酸ＭＨ−７００としたもの（比較例１）、硬化剤を無水メチルハイミック酸ＭＨＡＣ−Ｐとしたもの（比較例２）、および硬化剤をノボラック型フェノール樹脂ＴＤ−２１３１（商品名；ＤＩＣ株式会社製）としたもの（比較例３）、無溶剤型樹脂をナフタレン型４官能エポキシ樹脂ＨＰ−４７００とし、硬化剤を無水メチルハイミック酸ＭＨＡＣ−Ｐとしたもの（比較例４）、無溶剤型樹脂をナフタレン型エポキシ樹脂ＨＰ−４０３２として、硬化剤をノボラック型フェノール樹脂ＴＤ−２１３１としたもの（比較例５）、および硬化剤をメチルヘキサヒドロ無水フタル酸ＭＨ−７００としたもの（比較例６）も用意した。なお、表１には記載していないが、実施例および比較例の各含浸ワニスには、いずれもイミド系マイクロカプセル型硬化促進剤ＨＸ−３７９２（商品名；旭化成イーマテリアルズ株式会社製）を１重量部ずつ添加した。
【００１５】
【表１】
2013143783.tif 000003
【００１６】
上記実施例１−３および比較例１−６の各含浸ワニスについて、電気絶縁用無溶剤液状レジン試験方法を規定するＪＩＳＣ２１０５に準拠して、常温（２３℃）での粘度と熱変形温度（軟化温度）を測定した。実施例１−３の各含浸ワニスについては、ＪＩＳＣ２１０５に準拠してポットライフ（シェルライフ）も測定した。なお、比較例２−５のものについては熱変形温度の測定を省略した。これらの測定結果を表１に併せて示す。
【００１７】
表１に示した測定結果より、実施例１−３の各含浸ワニスは、粘度、熱変形温度およびポットライフのいずれについても良好な結果が得られた。これに対して、比較例２−５の各含浸ワニスは満足な粘度が得られず、比較例１、６の各含浸ワニスは、満足な粘度が得られたものの、熱変形温度について満足な結果が得られなかった。これらの結果より、実施例の各含浸ワニスは、常温でも優れた含浸性が得られる低い粘度であるとともに、熱変形温度が高くて優れた耐熱性を確保でき、さらにポットライフも十分に長く、回転電機のコイル含浸用に好適であることが分かった。
【符号の説明】
【００１８】
Ｗ  含浸ワニス
１  真空タンク
１ａ  蓋
２  エア抜き孔
３  エア配管
４  真空ポンプ
１０  コイルアセンブリ
１１  コイル
１２  ボビン
【図１】
2013143783.tif 000004